発明の概要リオトロピック液晶材料は、(1A)で表される分子構造を有しかつ0.01≦R11、R12及びR13で表される不飽和二重結合を有する基の個数/(3*n11)≦1.0を満たすセルロース誘導体と、不飽和二重結合を有する基を分子内に有するモノマーと、を含有するリオトロピック液晶材料。有する基又は疎水性基を表し、R14及びR15は、それぞれ独立にアルキレン基を表し、hは1以上10以下の整数を表し、n11は2以上800以下の整数を表す。不飽和二重結合を有する基を分子内に有するモノマーと、を含有するリオトロピック液晶材料。15は、それぞれ独立に、アルキレン基を表し、hは、1以上10以下の整数を表し、n11は、2以上800以下の整数を表す。][請求項2]前記一般式(1A)で表される分子構造が、下記一般式(1A-1)で表される分子構造である、請求項1に記載のリオトロピック液晶材料。有する基、又は、疎水性基を表し、m1、t1及びr1は、それぞれ独立に、0以上10以下の整数を表し、n13は、2以上800以下の整数を表す。1Aが、直鎖若しくは分岐鎖の炭素数1~12のアルキル基、炭素数3~12のシクロアルキル基、又は、炭素数6~12のアリール基である、請求項1又は請求項2に記載のリオトロピック液晶材料。18は、単結合、直鎖若しくは分岐鎖の炭素数1~18のアルキレン基、炭素数3~18のシクロアルキレン基、炭素数6~18のアリーレン基、又は、-O-、-NH-、-S-、及び-C(=O)-からなる群より選ばれる1つ若しくは2つ以上を連結した連結基を表し、p1は、1又は2の整数を表す。18の価数は、p1+1である。13と結合する部分、又は、セルロース骨格の2位、3位、若しくは6位にある酸素原子と結合する部分を表す。1Dは、直鎖又は分岐鎖の炭素数1~18のアルキレン基を表し、p1及び**は、前記一般式(1C)におけるp1及び**と同義である。2-O-であり、p1が1である、請求項3に記載のリオトロピック液晶材料。[請求項5]前記疎水性基が、直鎖若しくは分岐鎖の炭素数2~4のアシル基である、請求項3又は請求項4に記載のリオトロピック液晶材料。[請求項6]前記アシル基が、直鎖又は分岐鎖のプロピオニル基である、請求項5に記載のリオトロピック液晶材料。[請求項7]前記モノマーが有する不飽和二重結合を有する基は、(メタ)アクリロイル基である、請求項1~請求項6のいずれか1項に記載のリオトロピック液晶材料。[請求項8]前記モノマーは、(メタ)アクリロイル基以外の官能基を更に有する、請求項1~請求項7のいずれか1項に記載のリオトロピック液晶材料。[請求項9]前記(メタ)アクリロイル基以外の官能基は、水酸基、カルボキシ基及びアルコキシ基からなる群より選択される少なくとも1種である、請求項8に記載のリオトロピック液晶材料。[請求項10]前記モノマーは、不飽和二重結合を有する基を2つ以上分子内に有するか、又は、カルボキシ基を分子内に有する、請求項1~請求項9のいずれか1項に記載のリオトロピック液晶材料。有する基は、ウレタン結合を有する2価の連結基と、(メタ)アクリロイル基とを含む請求項1~請求項10のいずれか1項に記載のリオトロピック液晶材料。不飽和二重結合を有する基を分子内に有するモノマーに由来する構成単位と、を含有する三次元構造を有するリオトロピック液晶フィルム。15は、それぞれ独立に、アルキレン基を表し、hは、1以上10以下の整数を表し、n11は、2以上800以下の整数を表す。][請求項13]前記一般式(1A)が、下記一般式(1A-1)で表される、請求項12に記載の液晶フィルム。有する基、又は、疎水性基を表し、m1、t1及びr1は、それぞれ独立に、0以上10以下の整数を表し、n13は、2以上800以下の整数を表す。1Aが、直鎖若しくは分岐鎖の炭素数1~12のアルキル基、炭素数3~12のシクロアルキル基、又は、炭素数6~12のアリール基である、請求項12又は請求項13に記載のリオトロピック液晶フィルム。18は、単結合、直鎖若しくは分岐鎖の炭素数1~18のアルキレン基、炭素数3~18のシクロアルキレン基、炭素数6~18のアリーレン基、又は、-O-、-NH-、-S-、及び-C(=O)-からなる群より選ばれる1つ若しくは2つ以上を連結した連結基を表し、p1は、1又は2の整数を表す。18の価数は、p1+1である。13と結合する部分、又は、セルロース骨格の2位、3位、若しくは6位にある酸素原子と結合する部分を表す。1Dは、直鎖又は分岐鎖の炭素数1~18のアルキレン基を表し、p1及び**は、前記一般式(1C)におけるp1及び**と同義である。2-O-であり、p1が1である、請求項14に記載のリオトロピック液晶フィルム。[請求項16]前記疎水性基が、直鎖又は分岐鎖の炭素数2~4のアシル基である、請求項14又は請求項15に記載のリオトロピック液晶フィルム。[請求項17]前記アシル基が、直鎖又は分岐鎖のプロピオニル基である、請求項16に記載のリオトロピック液晶フィルム。[請求項18]前記モノマーが有する不飽和二重結合を有する基は、(メタ)アクリロイル基である、請求項12~請求項17のいずれか1項に記載のリオトロピック液晶フィルム。[請求項19]前記モノマーは、(メタ)アクリロイル基以外の官能基を更に有する請求項12~請求項18のいずれか1項に記載のリオトロピック液晶フィルム。[請求項20]前記(メタ)アクリロイル基以外の官能基は、水酸基、カルボキシ基及びアルコキシ基から選択される少なくとも1種である、請求項19に記載のリオトロピック液晶フィルム。[請求項21]前記モノマーは、不飽和二重結合を有する基を2つ以上分子内に有するか、又は、カルボキシ基を分子内に有する、請求項12~請求項20のいずれか1項に記載のリオトロピック液晶フィルム。有する基は、ウレタン結合を有する2価の連結基と、(メタ)アクリロイル基とを含む請求項12~請求項21のいずれか1項に記載のリオトロピック液晶フィルム。基板上に付与された前記リオトロピック液晶材料に、熱処理する工程又は紫外線を照射する工程と、を有するリオトロピック液晶フィルムの製造方法。[請求項24]請求項12~請求項22のいずれか1項に記載のリオトロピック液晶フィルムを備えるセンサー。[請求項25]物体の歪みを検出する歪みセンサーである請求項24に記載のセンサー。[請求項26]生体情報を検出するウェアラブルセンサーである請求項24に記載のセンサー。[0001]本発明は、リオトロピック液晶材料、リオトロピック液晶フィルム及びその製造方法、センサー、並びに、光学素子に関する。[0002]液晶材料は、液晶ディスプレイの表示材料のみならず、近年ではその光学特性を利用して、フォトニックデバイスへの適応が進められている。液晶材料として、例えば、セルロース誘導体が知られている。[0003]液晶性を備えたセルロース誘導体として、ヒドロキシプロピルセルロースが有する水酸基の水素原子に、カルバメート基(ウレタン結合)を有する置換基が導入されたセルロース誘導体が開示されている(例えば、特許文献1参照)。[0004]また、溶媒(A)と、該溶媒(A)中で液晶形成可能なセルロース誘導体(B)と、テトラアルコキシシラン(C)とを混合して混合液を得る工程(I)、前記セルロース誘導体(B)の液晶化物と、前記テトラアルコキシシラン(C)の縮合物との複合材料を得る工程(II)、酸(E)の処理により、前記複合材料中の前記液晶化物を除去する工程(III)を有する、シリカ系キラル構造体の製造方法が開示されている(例えば、特許文献2参照)。[0006]特許文献1には、セルロース誘導体の側鎖に導入可能な基として、メタクリロイル基が記載されているが、セルロース誘導体のモノマー単位間を架橋するために導入されたものではない。特許文献1では、架橋後のセルロース誘導体に弾性を付与することも予定していない。[0007]また、上述の特許文献2に記載の液晶化物は、最終的に酸の処理により除去される。そのため、シリカ系キラル構造体は、セルロースが持つ液晶性及び光学特性を利用したものではない。[0008]ヒドロキシプロピルセルロース(HPC)は、紙、綿、パルプの主成分であるセルロース誘導体であり、また、人体及び環境に対して無害であるため、医薬品、サプリメント等にも使用されている汎用性の高い高分子である。セルロースは、天然に最も豊富に存在する原料であるため安価な材料である。液晶材料、液晶フィルム、フォトニックデバイス等への利用が更に期待されている。[0009]本発明は、上記のような事情に鑑みてなされたものであり、膜を形成した場合の圧縮時における波長のシフト変化が大きく、かつ、膜を形成した場合の延伸性に優れるリオトロピック液晶材料、リオトロピック液晶フィルム及びその製造方法、センサー、並びに、光学素子を提供することを課題とする。[0010]本発明者らは鋭意検討した結果、特定の架橋性セルロース誘導体と、特定のモノマーと、を含有するリオトロピック液晶材料より作製したエラストマー膜は、延伸性に優れ、かつ、優れたゴム弾性が発現されることを見出し、本発明を完成させた。[0011]即ち、前記課題を解決するための手段には、以下の実施態様が含まれる。不飽和二重結合を有する基を分子内に有するモノマーと、を含有するリオトロピック液晶材料。15は、それぞれ独立に、アルキレン基を表し、hは、1以上10以下の整数を表し、n11は、2以上800以下の整数を表す。前記一般式(1A)で表される分子構造が、下記一般式(1A-1)で表される分子構造である、<1>に記載のリオトロピック液晶材料。有する基、又は、疎水性基を表し、m1、t1及びr1は、それぞれ独立に、0以上10以下の整数を表し、n13は、2以上800以下の整数を表す。1Aが、直鎖若しくは分岐鎖の炭素数1~12のアルキル基、炭素数3~12のシクロアルキル基、又は、炭素数6~12のアリール基である、<1>又は<2>に記載のリオトロピック液晶材料。18は、単結合、直鎖若しくは分岐鎖の炭素数1~18のアルキレン基、炭素数3~18のシクロアルキレン基、炭素数6~18のアリーレン基、又は、-O-、-NH-、-S-、及び-C(=O)-からなる群より選ばれる1つ若しくは2つ以上を連結した連結基を表し、p1は、1又は2の整数を表す。18の価数は、p1+1である。13と結合する部分、又は、セルロース骨格の2位、3位、若しくは6位にある酸素原子と結合する部分を表す。1Dは、直鎖又は分岐鎖の炭素数1~18のアルキレン基を表し、p1及び**は、前記一般式(1C)におけるp1及び**と同義である。2-O-であり、p1が1である、<3>に記載のリオトロピック液晶材料。前記疎水性基が、直鎖若しくは分岐鎖の炭素数2~4のアシル基である、<3>又は<4>に記載のリオトロピック液晶材料。前記アシル基が、直鎖又は分岐鎖のプロピオニル基である、<5>に記載のリオトロピック液晶材料。前記モノマーが有する不飽和二重結合を有する基は、(メタ)アクリロイル基である、<1>~<6>のいずれか1つに記載のリオトロピック液晶材料。前記モノマーは、(メタ)アクリロイル基以外の官能基を更に有する、<1>~<7>のいずれか1つに記載のリオトロピック液晶材料。前記(メタ)アクリロイル基以外の官能基は、水酸基、カルボキシ基及びアルコキシ基から選択される少なくとも1種である、<8>に記載のリオトロピック液晶材料。前記モノマーは、不飽和二重結合を有する基を2つ以上分子内に有するか、又は、カルボキシ基を分子内に有する、<1>~<9>のいずれか1つに記載のリオトロピック液晶材料。有する基は、ウレタン結合を有する2価の連結基と、(メタ)アクリロイル基とを含む<1>~<10>のいずれか1つに記載のリオトロピック液晶材料。不飽和二重結合を有する基を分子内に有するモノマーに由来する構成単位と、を含有する三次元構造を有するリオトロピック液晶フィルム。15は、それぞれ独立に、アルキレン基を表し、hは、1以上10以下の整数を表し、n11は、2以上800以下の整数を表す。前記一般式(1A)が、下記一般式(1A-1)で表される、<12>に記載の液晶フィルム。有する基、又は、疎水性基を表し、m1、t1及びr1は、それぞれ独立に、0以上10以下の整数を表し、n13は、2以上800以下の整数を表す。1Aが、直鎖若しくは分岐鎖の炭素数1~12のアルキル基、炭素数3~12のシクロアルキル基、又は、炭素数6~12のアリール基である、<12>又は<13>に記載のリオトロピック液晶フィルム。18は、単結合、直鎖若しくは分岐鎖の炭素数1~18のアルキレン基、炭素数3~18のシクロアルキレン基、炭素数6~18のアリーレン基、又は、-O-、-NH-、-S-、及び-C(=O)-からなる群より選ばれる1つ若しくは2つ以上を連結した連結基を表し、p1は、1又は2の整数を表す。18の価数は、p1+1である。13と結合する部分、又は、セルロース骨格の2位、3位、若しくは6位にある酸素原子と結合する部分を表す。1Dは、直鎖又は分岐鎖の炭素数1~18のアルキレン基を表し、p1及び**は、前記一般式(1C)におけるp1及び**と同義である。2-O-であり、p1が1である、<14>に記載のリオトロピック液晶フィルム。前記疎水性基が、直鎖又は分岐鎖の炭素数2~4のアシル基である、<14>又は<15>に記載のリオトロピック液晶フィルム。前記アシル基が、直鎖又は分岐鎖のプロピオニル基である、<16>に記載のリオトロピック液晶フィルム。前記モノマーが有する不飽和二重結合を有する基は、(メタ)アクリロイル基である、<12>~<17>のいずれか1つに記載のリオトロピック液晶フィルム。前記モノマーは、更に、(メタ)アクリロイル基以外の官能基を有する、<12>~<18>のいずれか1つに記載のリオトロピック液晶フィルム。前記(メタ)アクリロイル基以外の官能基は、水酸基、カルボキシ基及びアルコキシ基から選択される少なくとも1種である、<19>に記載のリオトロピック液晶フィルム。前記モノマーは、不飽和二重結合を有する基を2つ以上分子内に有するか、又は、カルボキシ基を分子内に有する、<12>~<20>のいずれか1つに記載のリオトロピック液晶フィルム。有する基は、ウレタン結合を有する2価の連結基と、(メタ)アクリロイル基とを含む<12>~<21>のいずれか1つに記載のリオトロピック液晶フィルム。基板上に付与された前記リオトロピック液晶材料に、熱処理する工程又は紫外線を照射する工程と、を有するリオトロピック液晶フィルムの製造方法。<12>~<22>のいずれか1つに記載のリオトロピック液晶フィルムを備えるセンサー。物体の歪みを検出する歪みセンサーである<24>に記載のセンサー。生体情報を検出するウェアラブルセンサーである<24>に記載のセンサー。<12>~<22>のいずれか1つに記載のリオトロピック液晶フィルムを備える光学素子。[0037]本発明によれば、膜を形成した場合の圧縮時における波長のシフト変化が大きく、かつ、膜を形成した場合の延伸性に優れるリオトロピック液晶材料、リオトロピック液晶フィルム及びその製造方法、センサー、並びに、光学素子を提供される。図1は、本実施形態において、異なるブラッグ反射の波長で配向が固定化された液晶フィルムを製造する方法の一例を示す概略図である。(A)は、第1の温度で加熱した後の液晶セルであり、(B)は第2の温度で加熱した後の液晶セルである。1H-NMRスペクトルの図である。図3は、実施例1のFT-IRスペクトルである。図4は、液晶材料1の光架橋反応前後の透過スペクトルの変化を表す図である。図5は、液晶フィルム1に機械的圧力を加えたときの透過スペクトルの変化を表す図である。図6は、液晶フィルム2に機械的圧力を加えたときの透過スペクトルの変化を表す図である。図7は、液晶フィルム3に機械的圧力を加えたときの透過スペクトルの変化を表す図である。図8は、液晶フィルム4に機械的圧力を加えたときの透過スペクトルの変化を表す図である。図9は、液晶フィルム5に機械的圧力を加えたときの透過スペクトルの変化を表す図である。図10は、液晶フィルム6に機械的圧力を加えたときの透過スペクトルの変化を表す図である。図11は、液晶フィルム7に機械的圧力を加えたときの透過スペクトルの変化を表す図である。図12は、液晶フィルム8に機械的圧力を加えたときの透過スペクトルの変化を表す図である。1H-NMRスペクトルの図である。図14は、液晶フィルム9に機械的圧力を加えたときの透過スペクトルの変化を表す図である。図15は、液晶フィルム10に機械的圧力を加えたときの透過スペクトルの変化を表す図である。図16は、液晶フィルム11に機械的圧力を加えたときの透過スペクトルの変化を表す図である。図17は、液晶フィルム12-3に機械的圧力を加えたときの透過スペクトルの変化を表す図である。0)に対する機械的圧力を加えた後の波長(λ)の比をプロットした図である。図19は、液晶フィルム13-3に機械的圧力を加えたときの透過スペクトルの変化を表す図である。0)に対する機械的圧力を加えた後の波長(λ)の比をプロットした図である。図21は、液晶フィルム14-1に機械的圧力を加えたときの透過スペクトルの変化を表す図である。0)に対する機械的圧力を加えた後の波長(λ)の比をプロットした図である。図23は、液晶フィルム15-2に機械的圧力を加えたときの透過スペクトルの変化を表す図である。0)に対する機械的圧力を加えた後の波長(λ)の比をプロットした図である。図25は、液晶フィルム16-1に機械的圧力を加えたときの透過スペクトルの変化を表す図である。図26は、液晶フィルム16-1に加えた機械的圧力を解放したときの透過スペクトルの変化を表す図である。図27は、液晶フィルム16-2に機械的圧力を加えたときの透過スペクトルの変化を表す図である。図28は、液晶フィルム16-2に加えた機械的圧力を解放したときの透過スペクトルの変化を表す図である。図29は、液晶フィルム16-3に機械的圧力を加えたときの透過スペクトルの変化を表す図である。図30は、液晶フィルム16-3に加えた機械的圧力を解放したときの透過スペクトルの変化を表す図である。図31は、液晶フィルム16-1、16-2、16-3及び17に機械的圧力を加えた後、その圧力を解放した際の規格化した反射波長の経時変化を示す図である。図32は、液晶フィルム18に機械的圧力を加えたときの透過スペクトルの変化、及び液晶フィルム18に加えた機械的圧力を解放したときの透過スペクトルの変化を示す図である。図33は、液晶フィルム18及び液晶フィルム19に機械的圧力を加えた後、その圧力を解放した際の規格化した反射波長の経時変化を示す図である。図34は、液晶フィルム18について、圧縮試験でのS-Sカーブを測定した図である。図35は、液晶フィルム20に機械的圧力を加えたときの透過スペクトルの変化、及び液晶フィルム20に加えた機械的圧力を解放したときの透過スペクトルの変化を示す図である。図36は、液晶フィルム20について、圧縮試験でのS-Sカーブを測定した図である。図37は、液晶フィルム20の規格化した反射波長の圧力応答性の結果である。図38は、液晶フィルム20に機械的圧力を加えたときの透過スペクトルの変化、及び液晶フィルム20に加えた機械的圧力を解放したときの透過スペクトルの変化を示す図である。図39は、液晶フィルム18~液晶フィルム20に機械的圧力を加えた後、その圧力を解放した際の規格化した反射波長の経時変化を示す図である。図40は、液晶フィルム21に機械的圧力を加えたときの透過スペクトルの変化、及び液晶フィルム21に加えた機械的圧力を解放したときの透過スペクトルの変化を示す図である。図41は、液晶フィルム21について、圧縮試験でのS-Sカーブを測定した図である。図42は、液晶フィルム21の規格化した反射波長の圧力応答性の結果である。図43は、液晶フィルム22、液晶フィルム23及び比較例2の液晶フィルムについて、引張試験でのS-Sカーブを測定した図である。図44は、液晶フィルム22について、繰り返し引張試験でのS-Sカーブを測定した図である。図45は、液晶フィルム22に機械的圧力を加えたときの透過スペクトルの変化を表す図である。図46は、液晶フィルム22に機械的圧力を加えたときの透過スペクトルの変化、及び液晶フィルム22に加えた機械的圧力を解放したときの透過スペクトルの変化を示す図である。図47は、液晶フィルム22について、圧縮試験でのS-Sカーブを測定した図である。図48は、液晶フィルム22の規格化した反射波長の圧力応答性の結果である。図49は、液晶フィルム24に機械的圧力を加えたときの透過スペクトルの変化、及び液晶フィルム24に加えた機械的圧力を解放したときの透過スペクトルの変化を示す図である。図50は、液晶フィルム24について、圧縮試験でのS-Sカーブを測定した図である。図51は、液晶フィルム24の規格化した反射波長の圧力応答性の結果である。図52は、実施例20、実施例21及び実施例24の液晶フィルムについて、圧縮試験でのS-Sカーブを測定した図である。図53は、実施例20、実施例21及び実施例24の液晶フィルムの規格化した反射波長の圧力応答性の結果である。図54は、液晶フィルム25について、機械的圧力の印加及び機械的圧力の解放を繰り返したときの透過スペクトルの変化を示す図である。図55は、液晶フィルム25について、機械的圧力の印加及び機械的圧力の解放を繰り返したときの反射波長の変化を示す図である。図56は、液晶フィルム25について、25°Cで測定した場合、及び180°Cに加熱して放冷後、25°Cで測定した場合の透過スペクトルの変化を示す図である。図57は、液晶フィルム25について、機械的圧力を加えたときの透過スペクトルの変化を示す図である。図58は、液晶フィルム25について、繰り返し圧縮試験でのS-Sカーブを測定した図である。[0039]以下、本発明の実施形態に係る液晶材料について説明する。本明細書において、「~」を用いて表される数値範囲は、「~」の前後に記載される数値を下限値及び上限値として含む範囲を意味する。本明細書に段階的に記載されている数値範囲において、ある数値範囲で記載された上限値又は下限値は、他の段階的な記載の数値範囲の上限値又は下限値に置き換えてもよい。本明細書に記載されている数値範囲において、ある数値範囲で記載された上限値又は下限値は、実施例に示されている値に置き換えてもよい。[0040]本明細書において、「(メタ)アクリル」とは、「アクリル」及び「メタクリル」の少なくとも一方を意味し、「(メタ)アクリレート」は「アクリレート」及び「メタクリレート」の少なくとも一方を意味し、「(メタ)アクリロイル」は「アクリロイル」及び「メタクリロイル」の少なくとも一方を意味する。リオトロピック液晶材料(以下、単に「液晶材料」とも称する。)は、下記一般式(1A)で表される分子構造を有し、かつ、下記関係式(I)を満たすセルロース誘導体(以下、「特定セルロース誘導体」とも称する。)と、不飽和二重結合を有する基を分子内に有するモノマー(以下、「重合性モノマー」とも称する。)と、を少なくとも含有する。(I)[0043]本実施形態の液晶材料は、特定セルロース誘導体と、重合性モノマーと、を含有するので、液晶材料より液晶フィルム(エラストマー膜)を形成した場合、膜の延伸性に優れ、かつ、膜を圧縮した際における波長のシフト変化が大きい。このメカニズムは明らかではないが、以下のように推測される。[0044]本実施形態の液晶材料では、特定セルロース誘導体と、重合性モノマーとを含むことにより、リオトロピック液晶性が発現し、かつ、特定セルロース誘導体に由来する不飽和二重結合を有する側鎖と、重合性モノマーに含まれる不飽和二重結合と、が、反応して架橋構造を形成するので、ゴム弾性により優れると推察される。本実施形態の液晶材料より形成されたエラストマー膜は、重合性モノマーを含むことにより流動性が高くなり、かつ、優れたコレステリック液晶配向状態を示すため、機械的圧力を加えたときの影響を受けやすい構造を有している。液晶材料の各成分について詳細に説明する。[0045]<特定セルロース誘導体>本実施形態の液晶材料が含有する特定セルロース誘導体は、下記一般式(1A)で表される分子構造を有する。特定セルロース誘導体は、特定構造の側鎖を有するので、後述の重合性モノマーと反応して、リオトロピック液晶性を発現する。]は、構成単位を表す。一般式(1A)以外で表される一般式においても同義である。15は、それぞれ独立に、アルキレン基を表し、hは、1以上10以下の整数を表し、n11は、2以上800以下の整数を表す。13で表されるアルキレン基は、制限されない。アルキレン基としては、直鎖又は分岐鎖の炭素数1~18(好ましくは1~12)のアルキレン基、環状の炭素数3~18(好ましくは3~12)のシクロアルキレン基が挙げられる。直鎖又は分岐鎖のアルキレン基としては、例えば、メチレン基、エチレン基、n-プロピレン基、イソプロピレン基、n-ブチレン基、イソブチレン基、sec-ブチレン基、tert-ブチレン基、n-ペンチレン基、イソペンチレン基等が挙げられる。環状のアルキレン基としては、例えば、シクロペンチレン基、シクロヘキシレン基等が挙げられる。13と同様のアルキレン基が挙げられる。h-としては、例えば、エチレンオキシ基、ポリエチレンオキシ基、プロピレンオキシ基、ポリプロピレンオキシ基等が挙げられる。h-で表すことができる。nは1以上5以下の整数である。[0051]一般式(1A)中、hとしては、架橋によって適度な弾性を有する液晶フィルムを得る観点から、好ましくは1以上6以下、より好ましくは1以上4以下、さらに好ましくは1以上3以下である。13と同様のアルキレン基が挙げられる。15-は、置換基を有していてもよい。[0054]置換基としては、例えば、直鎖又は分岐鎖の炭素数1~6のアルキル基、炭素数3~6のシクロアルキル基、炭素数6~12のアリール基、ハロゲン原子が挙げられる。置換基が2以上ある場合には、それぞれの置換基は同一であって異なっていてもよい。13で表される不飽和二重結合を有する基としては、特に制限されず、例えば、後述する一般式(1C)及び一般式(2C)の少なくとも一方で表される基、ビニル基、アリル基、ビニルオキシ基、イソプロペニル基、1-プロペニル基、2-ブテニル基、3-ブテニル基、1,3-ブタジエニル基、2-ペンテニル基、ゲラニル基、オレイル基、シクロアルケニル基(例えば、2-シクロペンテン-1-イル基、2-シクロヘキセン-1-イル基)、ビニルベンジル基、シンナミル基等が挙げられる。13で表される疎水性基としては、特に制限されず、例えば、炭素数1~18のアルキル基、炭素数2~18のアシル基、炭素数6~24のアリール基、炭素数1~18のアルコキシ基、カルボン酸エステル基、ハロゲン原子等が挙げられる。[0057]炭素数1~18のアルキル基は、直鎖、分岐鎖又は環状のアルキル基であってもよく、無置換又は置換されていてもよい。15-における置換基と同様のものが挙げられる。炭素数1~18の無置換のアルキル基としては、例えば、メチル基、エチル基、プロピル基、イソプロピル基、n-ブチル基、イソブチル基、tert-ブチル基等が挙げられる。[0058]無置換の炭素数3~18の環状のアルキル基としては、例えば、シクロプロピル基、シクロブチル基、シクロペンチル基、シクロヘキシル基、シクロヘプチル基、メチルシクロペンチル基、メチルシクロヘキシル基、メチルシクロヘプチル基等が挙げられる。[0059]炭素数6~24のアリール基は、無置換であっても置換されていてもよい。無置換の炭素数6~18のアリール基としては、例えば、フェニル基、ナフチル基等が挙げられる。[0060]置換された炭素数6~24のアリール基としては、炭素数7~20のアラルキル基が挙げられる。炭素数7~20のアラルキル基は、無置換であっても、更に置換されていてもよい。15-における置換基と同様のものが挙げられる。無置換の炭素数7~20のアラルキル基としては、例えば、ベンジル基、フェニルエチル基、フェニルエテニル基等が挙げられる。[0061]炭素数2~18のアシル基は、直鎖又は分岐鎖のアシル基であってもよく、無置換であっても置換されていてもよい。15-における置換基と同様のものが挙げられる。炭素数2~18のアシル基としては、例えば、アセチル基、プロピオニル基(プロパノイル基)、ブチリル基、イソブチリル基、ヘキサノイル基、オクタノイル基、ベンゾイル基等が挙げられる。[0062]炭素数1~18のアルコキシ基は、直鎖又は分岐鎖のアルコキシ基であってもよく、無置換であっても置換されていてもよい。15-における置換基と同様のものが挙げられる。炭素数1~18のアルコキシ基としては、例えば、メトキシ基、エトキシ基、プロポキシ基、ブトキシ基、ヘキシルオキシ基、フェノキシ基、ベンジルオキシ基等が挙げられる。1Aで表されるカルボン酸エステル基が挙げられる。1Aとしては、直鎖又は分岐鎖の炭素数1~12のアルキル基、炭素数3~12の環状のアルキル基、炭素数6~12のアリール基が挙げられる。[0064]カルボン酸エステル基としては、無置換であっても置換されていてもよい。15-における置換基と同様のものが挙げられる。[0065]無置換のカルボン酸エステル基としては、具体的には、直鎖若しくは分岐鎖の炭素数2~12のアルキルエステル基(メチルエステル基、エチルエステル基等)、炭素数4~12のシクロアルキルエステル基(シクロプロピルエステル基、シクロブチルエステル基等)、炭素数7~12のアリールエステル基(フェニルエステル基等)が挙げられる。1Aで表されるカルボン酸エステル基又はハロゲン原子であることが好ましい。[0068]これらの中でも、セルロース誘導体の合成のし易さの観点から、疎水性基としては、直鎖又は分岐鎖の炭素数2~18のアシル基(直鎖及び分岐鎖のいずれも可。)が好ましく、炭素数2~8のアシル基がより好ましく、炭素数2~4のアシル基が更に好ましく、炭素数3のアシル基(すなわち、プロピオニル基)が特に好ましい。[0069]一般式(1A)中、n11は、2以上800以下の整数を表す。架橋によって適度な弾性を有する液晶フィルムを得る観点から、n11としては、好ましくは2以上400以下、より好ましくは2以上300以下である。13で表される不飽和二重結合を有する基の好ましい態様については後述する。[0071]一般式(1A)は、下記一般式(1A-1)で表される分子構造であることが好ましい。有する基、又は、疎水性基を表し、m1、t1及びr1は、それぞれ独立に、0以上10以下の整数を表し、n13は、2以上800以下の整数を表す。一般式(1A-1)中、m1、t1及びr1としては、セルロース誘導体の合成のし易さの観点から、それぞれ独立に、好ましくは0以上8以下、より好ましくは0以上5以下、更に好ましくは0以上3以下である。[0075]一般式(1A-1)において、n13は、一般式(1A)におけるn11と同義であり、好ましい範囲も同様である。架橋によって適度な弾性を有する液晶フィルムを得る観点から、n13としては、好ましくは2以上400以下、より好ましくは2以上300以下である。3)-で表される場合、分子構造は下記一般式(1a)で表される。13及びn13と同義である。一般式(1a)中、m11、t11及びr11は、一般式(1A-1)におけるm1、t1及びr1と同義である。2-で表される場合、分子構造は下記一般式(1b)で表される。13及びn13と同義である。m12、t12及びr12は、一般式(1A-1)におけるm1、t1及びr1と同義である。[0082]一般式(1A)で表される分子構造を有するセルロース誘導体の好ましい態様は、一般式(1a)で表される分子構造を有するセルロース誘導体、又は、一般式(1b)で表される分子構造を有するセルロース誘導体である。2であって、m12、t12及びr12が、それぞれ独立に、0以上3以下の整数であって、n13が、2以上300以下である態様である。13で表される不飽和二重結合を有する基としては、架橋によって適度な弾性を有する液晶フィルムを得る観点から、それぞれ独立に、下記一般式(1C)及び一般式(2C)の少なくとも一方で表される基であることが好ましい。18は、単結合、直鎖若しくは分岐鎖の炭素数1~18のアルキレン基、炭素数3~18のシクロアルキレン基、炭素数6~18のアリーレン基、又は、-O-、-NH-、-S-、及び-C(=O)-からなる群より選ばれる1つ若しくは2つ以上を連結した連結基を表し、p1は、1又は2の整数を表す。18の価数は、p1+1である。13が単結合の場合はセルロース骨格の2位、3位、若しくは6位にある酸素原子と結合する部分を表す。18で表される、直鎖若しくは分岐鎖のアルキレン基、シクロアルキレン基及びアリーレン基は、置換基を有していてもよい。15-における置換基と同様のものが挙げられる。13で表されるアルキレン基と同様のものが挙げられる。18で表される炭素数6~18のアリーレン基としては、特に制限はなく、例えば、フェニレン基、ナフタレン基等が挙げられる。